(57)【特許請求の範囲】
【請求項１】
炉の底部に設置された、一辺の長さが１００乃至４００ｍｍ、厚さが５０乃至２００ｍｍの耐火物試料の上面でスラグを溶融させた後、炉の温度を上昇、下降させて、耐火物試料内に発生した割れを判定評価する耐火物の構造スポーリング試験方法であって、前記耐火物試料上面における加熱温度を１２００℃以上とし、試料内温度勾配を２〜１０℃／ｍｍとし、耐火物試料上面の面積１ｃｍ2当り、０．３ｇ以上のスラグを耐火物試料上面で溶融させ、スラグ溶融後の最高温度域で４時間以上加熱することを特徴とする耐火物の構造スポーリング試験方法。
【請求項２】
炉の底部に設置された、一辺の長さが１００乃至４００ｍｍ、厚さが５０乃至２００ｍｍの耐火物試料の上面でスラグを溶融させた後、炉の温度を上昇、下降させて、前記耐火物試料の下面側で検出した音響情報から耐火物試料内に発生した割れを判定評価する耐火物の構造スポーリング試験方法であって、前記耐火物試料上面における加熱温度を１２００℃以上とし、試料内温度勾配を２〜１０℃／ｍｍとし、耐火物試料上面の面積１ｃｍ2当り、０．３ｇ以上のスラグを耐火物試料上面で溶融させ、スラグ溶融後の最高温度域で４時間以上加熱することを特徴とする耐火物の構造スポーリング試験方法。
【請求項３】
内部に溶融スラグを保持する炉と、該炉の底部に設置された耐火物試料設置部と、該耐火物試料に取り付けたアコースティックエミッションセンサと、該耐火物試料の上面側から加熱する発熱体と、炉温を上昇下降させる装置とを備えたことを特徴とする耐火物の試験装置。
【発明の詳細な説明】
【０００１】
【産業上の利用分野】
本発明は、不定形耐火物、特に流し込み施工用耐火物の開発にあたって、評価、解析に用いるスラグ浸透スポーリング試験方法、焼成起因割れの評価方法及び試験装置に関する。
【０００２】
【従来の技術】
従来から取鍋内張り用流し込み耐火材として、珪石、ロー石、アルミナ質、ジルコン質、マグネシア質などの耐火材が使用されてきた。
近年、高純度鋼溶製のための取鍋精錬技術の進歩により、溶鋼温度の上昇、溶鋼滞留時間の延長など、取鍋耐火物の使用環境は過酷化している。このため、従来の材質の耐火材では、耐食性、耐スポーリング性の点で対応できなくなってきている。
【０００３】
これまでに、ジルコン質、高アルミナ質、アルミナ−スピネル質など耐火材の材質面から様々な改良が加えられ、耐用性の向上が図られてきた。そして、これらの改良により鋼浴部においては高耐用性が実現している。この改良により、さらに耐用性の要求されるスラグライン部への拡大適用も試みられてきたが、いまだに工程実施レベルの耐用性は得られていない。スラグライン部への適用を可能とするには、材質面での一層の改良が必要となる。
【０００４】
酸性材であるジルコン質においては、その主な損耗形態が化学反応による溶損であることから、改良には限界があると思われる。また中性材であるアルミナ−スピネル質では、スラグ浸透に伴う構造スポーリングの発生が問題となっており、この問題解決にも様々な検討がなされている。塩基性材であるマグネシア質については、耐溶損性は問題が少ないものの、その熱膨張性などからくるスポーリングの問題が解決されていないのが現状である。従来、このようなスポーリング問題の解決が十分でない原因の一つとして、実使用上発生する構造スポーリングを再現できる評価・試験方法がなかったことがあげられる。
【０００５】
従来の耐火物評価・試験方法としては、
（１）スラグ回転浸食法
（２）高周波溶解炉内張法
（３）熊谷らによるＡＥ計測法（窯業協会誌８７（５）２５９〜２９６（１９７９）など）
（４）末川らによる耐剥離性評価（材料とプロセスｖｏｌ．１（１９９２）、２５０
などがあげられる。
【０００６】
【発明が解決しようとする課題】
上記（１）、（２）については、スポーリング現象を評価するのに必要な大きさの試料が得られないこと、試料内に適度な温度勾配をつけられないことなどの問題があった。上記（３）についてはスラグ浸透の影響を評価することができないなどの問題があった。また、流し込み材は不焼成品であり、溶鋼を受けて始めて片面から焼結が始まるので、ＡＥセンサによる耐スポーリング性評価は試みられていない。上記（４）ではスラグ浸透後の保持時間が短いためか、スラグ浸透深さ、亀裂発生深さが実炉結果と一致しないという問題があった。
【０００７】
また、これらのスラグ浸透試験、スポーリング試験によって発生した様々な亀裂については、数例の試み（例えば特開昭６０−６０９８５号公報、特開平４−４２８６８号公報等）を除けば、切断面での目視観察にとどまっており、亀裂発生の原因となる応力分布や弾性率、強度などの物性変化と関連付ける試みがなされていないのが現状である。
【０００８】
以上の問題点により、これまでの耐火物開発、特に不定形耐火物、流し込み材の開発においては、その開発段階で十分に実使用を反映するような評価方法や試験方法がなかった。
本発明では、不焼成品である流し込み材耐火物の材料開発にあたり、焼結の影響、スラグ浸透深さ、及びスラグ浸透量が及ぼす亀裂発生について、実炉使用、特に溶鋼取鍋の操業条件を再現することができるような評価方法、試験方法及びその装置を提供することを目的とする。また、片面から焼結が進行することによって生ずる物性変化の不均一性と相関を持つ耐スポーリング性を評価する方法を提供することを目的とする。
【０００９】
さらに、亀裂発生の原因となる応力分布や耐火材料の弾性率、強度などの物性変化と関連付けるために必要となる定量化方法を提供することを目的とする。
【００１０】
【課題を解決するための手段】
発明者等は、流し込み材へのスラグ浸透深さと時間の関係を調査し、取鍋での使用を考えた場合のような、十分長い使用条件のもとでのスラグ浸透の深さは温度のみによって決定されること、スラグ量と亀裂発生の間に密接な関係があることを見出し、実炉使用を再現できる評価方法、試験方法及びその装置を開発した。
【００１１】
すなわち、本発明の第１の発明は、炉の底部に設置された、一辺の長さが１００乃至４００ｍｍ、厚さが５０乃至２００ｍｍの耐火物試料の上面でスラグを溶融させた後、炉の温度を上昇、下降させて、耐火物試料内に発生した割れを判定評価する耐火物の構造スポーリング試験方法であって、前記耐火物試料上面における加熱温度を１２００℃以上とし、試料内温度勾配を２〜１０℃／ｍｍとし、耐火物試料上面の面積１ｃｍ2当り、０．３ｇ以上のスラグを耐火物試料上面で溶融させ、スラグ溶融後の最高温度域で４時間以上加熱することを特徴とする耐火物の構造スポーリング試験方法である。
【００１２】
次に発明者らは、本発明により、不焼成品である流し込み材の耐スポーリング性が、片面加熱によって生ずる、鉱物相、強度、弾性率等の変化が主因であることを見出した。流し込み材が片面加熱によってどのように割れるのかをＡＥセンサを用いてリアルタイムで観察することによって、バインダや化学成分等の流し込み材料構成がどうあるべきかを発見するに至った。
【００１３】
すなわち、本発明の第２の発明は、不定形耐火物試料を炉の底部に炉内に一面を露出させて配置し、該不定形耐火物試料の上面でスラグを溶融させた後、炉の温度を上昇、降下させ、該不定形耐火物の下面側すなわち冷却面側で検出した音響情報から、不定形耐火物試料内に発生した割れを判定評価することを特徴とする不定形耐火物の焼成起因割れの評価方法である。すなわち、炉の底部に設置された耐火物試料の下面側に取りつけたＡＥセンサにより、炉の温度を上昇、降下させることによって生ずる試料内の割れを判定評価する。
上記発明を好適に実施することができる本発明の装置は、内部に溶融スラグを保持する炉と、該炉の底部に設置された耐火物試料設置部と、該耐火物試料に取り付けたアコースティックエミッション（ＡＥ）センサと、該耐火物試料の上面側から加熱する発熱体と、炉温を上昇下降させる装置とを備えたことを特徴とする耐火物の構造スポーリング試験装置である。
【００１４】
本発明者らは、流し込み材へのスラグ浸透量、溶融浸透時間、熱負荷条件などを変えて、スポーリング試験を行い、この試験によって発生した亀裂を数値化した。
本発明と関係の深い、スラグ浸透スポーリング試験については、スラグ浸透（量と深さ）と加熱条件の関係を調査し、取鍋での使用を考えた場合のような十分長い使用条件のもとでのスラグ浸透の深さは温度のみによって決定されること、スラグ量と亀裂発生の間に密接な関係があることを見出し、実炉使用を再現できる評価方法及び試験方法を用いた。
【００１５】
【作用】
スラグ浸透による構造スポーリングの発生を確認するためには、十分な量のスラグを溶融させ、実炉と同様の温度勾配を持たせたうえで、十分な時間保持し、スラグを十分に試験片に浸透させる必要がある。
試験片を炉の底部に置き、試験片を上方から加熱することによって、加熱面側でスラグを溶融させることが可能となる。またこうすることで上から下に向かって温度が低下するような温度勾配を作り出すことが可能となる。
【００１６】
試験方法としては、試験片上面から加熱し、十分温度が平衡に達するまで保持し、スラグを溶融させ試験片に浸透させる。この状態で実炉に近い温度変化を与え、亀裂発生の有無を調べることによって、実炉の再現を得ることが可能となる。また、不焼成品である不定形耐火物内に、焼成起因の不均一さを作り出すことが可能となり、試料形状のうち、特に厚さを実使用に合わせることによって、実炉に近い温度変化を与える。
【００１７】
図１に本発明の試験装置の模式的断面図を示す。鉄皮３内に断熱材２を詰め、耐火物試料６をおき、その上方に発熱体１を備えている。耐火物試料６にはＡＥセンサ４、熱電対５を備え、また耐火物試料６上にスラグ７を載置するようになっている。
耐火物試料６のサイズは、一辺の長さが１００〜４００ｍｍ、厚さが５０〜２００ｍｍとするのが好ましい。一辺の長さが１００ｍｍ未満では亀裂の発生が実炉の再現とならない。４００ｍｍを越えると亀裂の発生状況に変化はなく、しかも試験上装置が大きくなりすぎて経済的でない。好適には一辺の長さが１５０〜３００ｍｍの範囲である。厚さは、５０ｍｍ未満では薄すぎて亀裂が発生しにくい。２００ｍｍを越えると厚すぎて異なったタイプの亀裂発生がみられるようになる。好適には８０〜１５０ｍｍである。
【００１８】
耐火物試料内の温度勾配は２〜１０℃／ｍｍとするのが好ましい。この値は実炉での耐火物内の温度勾配に近い値であるが、発明者らの発見では、スラグ浸透深さは温度によってのみ決まるため、温度勾配が変化するとスラグの浸透深さが変化することになり、実炉の再現とならない。好適には３〜７℃／ｍｍである。所定の温度勾配にするには、耐火物試料の冷却側（下面）に断熱材を入れるか、もしくは空冷するなどすればよい。
【００１９】
最高温度は１２００℃以上が好ましい。１２００℃未満ではスラグが溶融されない。好ましくは実炉温度である１４５０〜１６００℃である。
スラグ溶融後の最高温度域での加熱時間は４時間以上が好ましい。４時間未満ではスラグ浸透が十分でなく、本来より浅い位置で亀裂が発生してしまう。好ましくは１０時間以上とするのがよいが、１５時間以上であればなおよい。４５時間以上加熱しても結果に大差なく経済的でない。
【００２０】
耐火物試料上で溶融させるスラグ量は０．３ｇ／ｃｍ2 以上が好ましい。これを下回るとスラグ量が十分でなく、亀裂の発生が見られないこともある。望ましくは０．８ｇ／ｃｍ2 以上である。
試験中の耐火物試料にＡＥセンサを取り付けることによって、加熱条件、流し込み材の材質に応じたＡＥ信号が検出され、より正確な判定が可能となる。従来法では冷却後の切断面から亀裂を観察していたため、温度変化の際に亀裂が発生したのか、冷却中に発生したのか判定することができなかった。ＡＥセンサを取り付け、亀裂の量、発生時間、発生位置を評定することによってより正確な判定ができるようになる。
【００２１】
本発明方法による耐火物試料の判定は、試料内に発生した加熱面に垂直な亀裂（縦亀裂）と加熱面に平行な亀裂（横亀裂）の大きさと数を図２に示すような方法で評価した。なお、亀裂は最大亀裂幅０．１ｍｍ以上のものについて計測した。亀裂定量化の手順を図２を参照して説明する。
（１）加熱面８から深さ方向にＹ軸１２をとる。
（２）Ｙ軸１２を１０ｍｍピッチ１４で刻んで加熱面８と背面９との間に多数の平行な測定線１３を引く。
（３）測定線１３と縦亀裂１１との交点１０を計数する。
（４）横軸に測定線１３の加熱面８からの距離をとり、縦軸に交点１０の数を取り、グラフ化する。このようにしてグラフ化した例を図３に示す。ハッチングを施した部分の面積を損傷量と定義する。
【００２２】
同様に、加熱面と平行な亀裂についても、
（ａ）試料の１側面からもう一方の側面方向に加熱面に沿ってＹ軸をとる。
（ｂ）Ｙ軸を５ｍｍピッチで刻んで、加熱面と垂直な測定線を引く。
（ｃ）測定線と横亀裂の交点を計数する。
（ｄ）横軸に測定線の加熱面からの距離をとり、縦軸に交点の数をとり、グラフ化する。
【００２３】
グラフ化した１例を図３に示す。
このようにすれば横亀裂も同様にグラフ化し、亀裂量を定量化することができる。
図３に示す亀裂発生パターンは先に述べた実使用に基づいたスポーリング試験方法において、計算機による熱応力シミュレーションの結果と強い相関を持っていることがわかった。具体的には加熱面側（１５００℃）から冷却面側（９００℃）にかけて弾性率を図９に示す曲線５０のように変化させて、熱応力計算を行い、試料内に発生する熱応力分布を求めた結果と良い一致をみた。図１１に、加熱面と平行な応力成分（横亀裂発生要因）、図１２に、加熱面と垂直な応力成分（縦亀裂発生要因）の等応力線図をそれぞれ示す。
【００２４】
本発明方法は取鍋流し込み材の試験でだけでなく、樋、ＲＨ装置、転炉、タンディッシュ等の不定形耐火物開発の場合の評価・試験にも適用可能である。
【００２５】
【実施例】
実施例−１
アルミナ系流し込み材（試料名Ａ〜Ｈ）の２３０ｔ溶鋼取鍋での使用実績と、本発明によるスラグ浸透スポーリング試験結果との関係を調べた。２３０ｔ取鍋における損傷は、スラグ浸透による構造スポーリングが主であることが、観察、解析の結果から判明している。
【００２６】
スラグ浸透スポーリング試験は次のように行った。耐火物試料サイズは２００×２００×１００ｍｍとし、２００×２００ｍｍの面を加熱した。最高温度は１５００℃とし、耐火物内に４．２℃／ｍｍの温度勾配をつけた。最高保持温度に達して５時間後、転炉スラグを４００ｇ（１ｇ／ｃｍ2 ）投入し１８時間保持した後、９００〜１５００℃の温度変化を６回与えた後冷却した。この耐火物試料にはＡＥセンサを４個取り付け、亀裂の発生位置、時間を記録した。冷却後、耐火物試料を切断し、図３に示したのと同じ方法で亀裂の評価を行った。
【００２７】
図４に本発明によるスラグ浸透スポーリング試験結果と実鍋使用結果との関係を示す。また、比較のため、スラグ回転浸食試験及び先に述べた末川らの方法と実使用結果の関係を図５に示す。
これらの図から明らかなように、本方法が実使用結果と最もよく一致することがわかる。
【００２８】
実施例−２
実施例１と同様のアルミナ系流し込み材（試料名Ａ〜Ｈ）について、同一寸法の試験片を作成し、次の条件で試験を行った。
最高温度：１５５０℃
温度勾配：５．６℃／ｍｍ
スラグ投入：転炉スラグ８００ｇ（Ｉｇ／ｃｍ2 ）
保持時間：２０時間
温度変化：（９００〜１５５０℃）×８回
結果は図４と実質的に同じであった。
【００２９】
実施例−３
マグネシア−ジルコン質（アルミナセメント使用）、マグネシア−アルミナ質（アルミナセメント使用）、及びアルミナ−スピネル質（シリカゾル使用）流し込み材を用いた。スラグ浸透スポーリング試験は次のように行った。試験片サイズは２００×２００×１００ｍｍとし、２００×２００ｍｍの面を加熱した。昇温速度は８℃／分、最高温度は１５００℃とし、３種類の使用に対して４〜５℃／ｍｍの温度勾配を付けた。本試験においては、亀裂位置の評定を行うための４本のＡＥセンサを取り付けた。
【００３０】
図６に、ヒートパターンとＡＥ信号の計測数（カウントレイト）の関係をそれぞれの試料に対して示す。図６（ａ）に示すマグネシア−ジルコン質では、１５００℃の保持開始後４００分ほどで計測数が急増した。急激な増加は２００分ほど続き、その後冷却に入るまでの６００分ほど高いカウントレイトを維持した。冷却開始から、８００℃まで計測数は激減し、冷却後約１００分はほぼ０となった。その後室温に下がるまでの間、３回の大きなピークを計測しながら低下した。図６（ｂ）に示すマグネシア−アルミナ質では、昇温過程、保持過程で計測数はほぼ０であった。冷却開始後、計測数が急増し、冷却後約１００〜２００分でピークとなった。その後室温まで単調に低下した。図６（ｃ）に示すアルミナ−スピネル質では、昇温過程、保持過程で、小さなピークが現れたものの、計測数は少ない。冷却開始直後に計測数は急増し、１回目のピークとなり、再び減少し、冷却後約１２０分で２回目のピークとなった。
なお、図６（ａ）〜（ｃ）中の符号３０は温度１５００℃（コントロール温度）を示しており、符号３１〜３３はＡＥ信号のカウントレイト（データプロット）を示したものである。いずれも最大値を１．０として規格化して示してある。
【００３１】
本発明によると、流し込み材の材質によって異なるＡＥ信号の検出パターンは、以下のように整理することができる。
（ａ）マグネシア−ジルコン質
マグネシア−ジルコン質では、試験後の切断面観察では、加熱面に垂直な亀裂が見られた。この亀裂は図６（ａ）で示したａ点で発生し始めて、ｂ点まで成長し続けることが、２次元位置評定の結果から分かっている。マグネシア−ジルコン質では、焼成温度と室温での曲げ強度及び弾性率の関係から、昇温、温度保持過程で焼結が進行することがわかった。以上のことから、マグネシア−ジルコン質は片面加熱による焼結の不均一差が大きい材料であるといえる。
（ｂ）マグネシア−アルミナ質
図６（ｂ）に示すマグネシア−アルミナ質では、試験後の切断面の観察では、加熱面に垂直な亀裂が見られた。マグネシア−ジルコン質では、焼成温度と室温での曲げ強度及び弾性率の関係から、昇温、温度保持過程で亀裂発生にいたらない程度のマトリックスの破壊が起こり強度と弾性率が低下し、冷却過程に入って亀裂が発生したものと考えられる。
（ｃ）アルミナ−スピネル質
図６（ｃ）に示すシリカゾルをバインダとして用いたこの系では、焼成温度と共に室温強度が著しく増加するものの、気孔率はほとんど変化しなかった。強度の増加に伴って、弾性率はごくわずか増加した。この系は加熱面側と冷却面側での不均一差の小さい材料といえる。
【００３２】
実施例−４
スラグ浸透スポーリング試験を次のように行った。用いた試料は、マグネシア質である。試験片サイズは２００×２００×１００ｍｍとし、２００×２００ｍｍの面を加熱した。最高温度は１５００℃とし、耐火物内に４．２℃／ｍｍの温度勾配を付けた。最高保持温度に達して５時間後、転炉スラグを４００ｇ（０〜２ｇ／ｃｍ2 ）投入し、１８時間保持した後、９００〜１５００℃の温度変化を６回与えた後冷却した。この試験片にはＡＥセンサを４個取付け、亀裂の発生位置、時間を記録した。冷却後、試験片を切断し、図１、２に示したのと同じ方法で亀裂の評価を行った。
【００３３】
図７、図８に本発明による、発生亀裂のグラフ化の結果の一部を示す。曲線４０はスラグ４００ｇ、曲線４１はスラグ８００ｇの交点の数を示している。スラグ４００ｇでは加熱面からの距離１４ｍｍ、スラグ８００ｇでは１８ｍｍとなっており、スラグ投入量の増加にともなって、横亀裂がより深いところで発生しているのがわかる。また、加熱面側から冷却面側にかけての弾性率（室温値）が、図９に示すように、スラグを投入しない場合曲線５１であり２ｇ／ｃｍ2 投入した場合では曲線５０に示す通りとなる。これに基づいた熱応力計算から、試料中心部で発生する加熱面と垂直方向の応力（横亀裂の発生要因）は、それぞれ弾性率曲線５０、５１に応じ図１０に示した曲線６０、６１のようになり、図８に示した横亀裂のグラフ化の結果と良い一致をみた。
【００３４】
【発明の効果】
本発明によるスラグ浸透スポーリング試験方法は、開発品の実鍋使用結果と良く一致し、実鍋への適用判定に有効であるといえる。また、本来不焼成である流し込み耐火物の持つ、不焼成起因の割れを加熱中にリアルタイムで観察でき、片面からの加熱によって引き起こされる物性の不均一さの程度を評価できる。
【００３５】
さらに、本発明によるスラグ浸透スポーリング試験方法と、これによって発生した亀裂の定量化は、これまで目視観察にとどまっていた亀裂評価を例えば弾性率の変化といった物性値と結び付けて評価することを可能とした。
【図面の簡単な説明】
【図１】スラグ浸透スポーリング試験装置の模式図である。
【図２】亀裂定量化の手順を説明する説明図である。
【図３】亀裂の定量化を示す図である。
【図４】スラグ浸透スポーリング試験装置による試験結果と実鍋使用実績を示すグラフである。
【図５】スラグ回転浸食法と末川らの方法による試験結果と実鍋使用実績との関係を示すグラフである。
【図６】ＡＥ信号のカウントレイトのグラフである。
【図７】加熱面からの距離と交点の数の関係を示すグラフである。
【図８】加熱面からの距離と交点の数の関係を示すグラフである。
【図９】加熱面からの距離と弾性率の値を示すグラフである。
【図１０】加熱面からの距離と応力との関係を示すグラフである。
【図１１】熱応力計算による量応力分布図である。
【図１２】熱応力計算による量応力分布図である。
【符号の説明】
１    発熱体                        ２    断熱材
３    鉄皮                          ４    ＡＥセンサ
５    熱電対                        ６    耐火物試料
７    スラグ                        ８    加熱面
９    背面                          １０  交点
１１  縦亀裂                        １２  Ｙ軸
１３  測定線                        １４  ピッチ
【図１】
0003754094.tif 000002
【図２】
0003754094.tif 000003
【図３】
0003754094.tif 000004
【図４】
0003754094.tif 000005
【図５】
0003754094.tif 000006
【図６】
0003754094.tif 000007
【図７】
0003754094.tif 000008
【図８】
0003754094.tif 000009
【図９】
0003754094.tif 000010
【図１０】
0003754094.tif 000011
【図１１】
0003754094.tif 000012
【図１２】
0003754094.tif 000013